(57)【要約】      （修正有）【課題】耐衝撃性に優れ、高発泡倍率でも良好な発泡状態を有する射出発泡成形体が成形可能なポリプロピレン系樹脂組成物の提供。【解決手段】改質プロピレン−エチレンランダム共重合体である改質ポリプロピレン系樹脂（Ａ）及び前記改質ポリプロピレン系樹脂（Ａ）に比べ溶融張力が低いポリプロピレン系樹脂（Ｂ）を含有し、（Ａ）成分におけるエチレン成分の含有量は１重量％以上７重量％以下であり、（Ａ）成分と（Ｂ）成分の合計１００重量％に対し（Ａ）成分の含有量が１〜４９重量％、（Ｂ）成分の含有量が５１〜９９重量％である、ポリプロピレン系樹脂組成物。【選択図】なし【特許請求の範囲】
【請求項１】
改質プロピレン−エチレンランダム共重合体である改質ポリプロピレン系樹脂（Ａ）及び前記改質ポリプロピレン系樹脂（Ａ）に比べ溶融張力が低いポリプロピレン系樹脂（Ｂ）を含有し、
（Ａ）成分におけるエチレン成分の含有量は１重量％以上７重量％以下であり、
（Ａ）成分と（Ｂ）成分の合計１００重量％に対し（Ａ）成分の含有量が１〜４９重量％、（Ｂ）成分の含有量が５１〜９９重量％である、ポリプロピレン系樹脂組成物。
【請求項２】
前記改質ポリプロピレン系樹脂（Ａ）の２３０℃、２．１６ｋｇ荷重で測定されるメルトフローレートが１ｇ／１０分以上１００ｇ／１０分未満である請求項１に記載のポリプロピレン系樹脂組成物。
【請求項３】
前記ポリプロピレン系樹脂（Ｂ）の２３０℃、２．１６ｋｇ荷重で測定されるメルトフローレートが１ｇ／１０分以上１００ｇ／１０分未満である請求項１または２に記載のポリプロピレン系樹脂組成物。
【請求項４】
前記改質ポリプロピレン系樹脂（Ａ）の２００℃、ピストン降下速度１０ｍｍ／分、引き取り速度３ｍ／分の速度で測定されるメルトテンションが０．２ｇｆ以上、２０ｇｆ以下である請求項１〜３のいずれか一項に記載のポリプロピレン系樹脂組成物。
【請求項５】
前記ポリプロピレン系樹脂（Ｂ）の２００℃、ピストン降下速度１０ｍｍ／分、引き取り速度３ｍ／分の速度で測定されるメルトテンションが０．２未満である請求項１〜４のいずれか一項に記載のポリプロピレン系樹脂組成物。
【請求項６】
前記改質ポリプロピレン系樹脂（Ａ）が共役ジエン改質ポリプロピレン系樹脂である請求項１〜５のいずれか一項に記載のポリプロピレン系樹脂組成物。
【請求項７】
前記共役ジエンがイソプレンである請求項６に記載のポリプロピレン系樹脂組成物。
【請求項８】
請求項１〜７記載のポリプロピレン系樹脂組成物を射出成形することで得られる成形体。
【請求項９】
請求項１〜７記載のポリプロピレン系樹脂組成物を射出発泡成形することで得られる発泡成形体。
【発明の詳細な説明】
【技術分野】
【０００１】
本発明は、ポリプロピレン系樹脂組成物を用いた高発泡倍率の射出発泡成形体に関する。
【背景技術】
【０００２】
ポリプロピレン系樹脂は、良好な物性及び成形性を有しており、また、環境に優しい材料として急速にその使用範囲が拡大している。特に、自動車部品等では、軽量で剛性に優れたポリプロピレン樹脂製品が提供されている。そのような製品の一つに、ポリプロピレン系樹脂の射出発泡成形体がある。この中でも、自動車部品は、特に軽量化が強く求められる分野であることが知られている。軽量化のためには、射出発泡成形体の発泡倍率を、高発泡倍率とすることが有効である。
【０００３】
一般に、射出発泡成形に用いるポリプロピレン系樹脂の特性としては、金型内の隅々まで樹脂が充填されるための流動性と、その後発泡するための発泡性が必要とされる。
【０００４】
しかしながら、通常使用される線状ポリプロピレン系樹脂は、耐衝撃性が低いため、発泡体が破壊されやすく、耐衝撃性を重視するような用途への適用が困難であった。また、目視によりセル状態が劣ると判断される、発泡不良が発生しやすい傾向があった。特に、高発泡倍率の射出発泡成形体を得ようとする場合に、発泡体が破壊されやすい傾向や、セル状態が劣ると判断される傾向が顕著であった。
【０００５】
それらの改善のために、たとえば、以下のような提案がなされている。
【０００６】
特許文献１には、（Ａ）線状ポリプロピレン系樹脂、（Ｂ）歪硬化性を示す改質ポリプロピレン系樹脂、からなる樹脂と、発泡剤とを含む組成物を、金型内に射出発泡成形する方法と、それによって得られた成形体が開示され、高発泡倍率が可能で、表面外観が良好であることが記載されている。しかしながら、（Ｂ）成分の改質のためのベース樹脂としてポリプロピレンホモポリマーのみを用いており、耐衝撃性の改善は不十分なものであった。
【０００７】
特許文献２には、（ａ）ポリプロピレン系樹脂、（ｂ）イソプレン単量体、（ｃ）ラジカル重合開始剤とを溶融混練して得られる、（Ａ）改質ポリプロピレン系樹脂の製法が開示され、得られた（Ａ）が、歪硬化性を示すこと、発泡成形に用いても良いことが記載されている。しかしながら、射出発泡成形については記載がなく、また、その場合の、耐衝撃性や、発泡した場合のセル状態については記載も示唆もないため、射出発泡成形に適用することは容易想到ではなく、適用した場合の効果もまったく不明であった。あわせて、（Ａ）成分と、非改質のポリプロピレン系樹脂とを組み合わせて用いることも記載されていない。
【０００８】
特許文献３には、（ａ）ポリプロピレン系樹脂、（ｂ）イソプレン単量体、（ｃ）ラジカル重合開始剤とを溶融混練して得られる、（Ａ）改質ポリプロピレン系樹脂を発泡させる、発泡体の製法が開示され、耐熱性が良好で、発泡倍率に優れた発泡成形体が得られることが記載されている。しかしながら、射出発泡成形については記載がなく、また、その場合の、耐衝撃性や、発泡した場合のセル状態については記載も示唆もないため、射出発泡成形に適用することは容易想到ではなく、適用した場合の効果もまったく不明であった。あわせて、（Ａ）成分と、非改質のポリプロピレン系樹脂とを組み合わせて用いることも記載されていない。
【０００９】
特許文献４には、（ａ）ポリプロピレン系樹脂、（ｂ）イソプレンなどの単量体、（ｃ）ラジカル重合開始剤とを溶融混練して得られる、（Ａ）改質ポリプロピレン系樹脂を発泡させて得られる、発泡シートが開示され、加熱時のドローダウンが小さく、独立気泡率に優れていることが記載されている。しかしながら、射出発泡成形については記載がなく、また、耐衝撃性や、発泡した場合のセル状態については記載も示唆もないため、射出発泡成形に適用することは容易想到ではなく、適用した場合の効果もまったく不明であった。あわせて、（Ａ）成分と、非改質のポリプロピレン系樹脂とを組み合わせて用いることも記載されていない。
【００１０】
特許文献５には、（Ａ）歪硬化性を示す改質ポリプロピレン系樹脂と、（Ｃ）発泡剤とを含む組成物を、金型内に射出発泡成形する方法と、それによって得られた成形体が開示され、発泡成形性が良好で、剛性に優れることが記載されている。改質のためのベース樹脂として、プロピレン−エチレンブロックコポリマーを用いているものの、耐衝撃性については記載も示唆もないため、耐衝撃性を重視する用途に適用した場合の効果もまったく不明であった。あわせて、（Ａ）成分と、非改質のポリプロピレン系樹脂とを組み合わせて用いることも記載されていない。
【００１１】
以上のように、射出発泡成形のためのポリプロピレン系樹脂組成物において、耐衝撃性と、発泡した場合のセル状態を両立するポリプロピレン系樹脂組成物を得ることは困難であった。特に、高発泡倍率の射出発泡成形体を得ようとする場合に、それが顕著であった。
【先行技術文献】
【特許文献】
【００１２】
【特許文献１】特開２００５−２２４９６３号公報
【特許文献２】特開平０９−１８８７２９号公報
【特許文献３】特開平０９−１８８７７４号公報
【特許文献４】特開２００１−１３９７１６号公報
【特許文献５】特開２００７−１３０９９２号公報
【発明の概要】
【発明が解決しようとする課題】
【００１３】
本発明の目的は、耐衝撃性に優れ、かつ良好な発泡状態を有する高発泡倍率のポリプロピレン系射出発泡成形体を提供することができるポリプロピレン系樹脂組成物である。
【課題を解決するための手段】
【００１４】
本発明は以下のとおりである。
【００１５】
改質プロピレン−エチレンランダム共重合体である改質ポリプロピレン系樹脂（Ａ）及び前記改質ポリプロピレン系樹脂（Ａ）に比べ溶融張力が低いポリプロピレン系樹脂（Ｂ）を含有し、（Ａ）成分におけるエチレン成分の含有量は１重量％以上７重量％以下であり、（Ａ）成分と（Ｂ）成分の合計１００重量％に対し（Ａ）成分の含有量が１〜４９重量％、（Ｂ）成分の含有量が５１〜９９重量％である、ポリプロピレン系樹脂組成物である。
【発明の効果】
【００１６】
本発明のポリプロピレン系樹脂組成物は、耐衝撃性に優れ、かつ、良好な発泡状態を有する高発泡倍率の射出発泡成形体を提供することができる。そのため、本発明のポリプロピレン系樹脂組成物からなるポリプロピレン系射出発泡成形体は、自動車内外装材料などの用途に好適に使用できる。
【図面の簡単な説明】
【００１７】
【図１】改質プロピレン−エチレンランダム共重合体（ＡＲ）のメルトフローレート（ＭＦＲ）とメルトテンション（ＭＴ）の関係
【発明を実施するための形態】
【００１８】
以下、本発明の実施の形態は以下の通りである。
１）改質プロピレン−エチレンランダム共重合体である改質ポリプロピレン系樹脂（Ａ）及び前記改質ポリプロピレン系樹脂（Ａ）に比べ溶融張力が低いポリプロピレン系樹脂（Ｂ）を含有し、
（Ａ）成分におけるエチレン成分の含有量は１重量％以上７重量％以下であり、
（Ａ）成分と（Ｂ）成分の合計１００重量％に対し（Ａ）成分の含有量が１〜４９重量％、（Ｂ）成分の含有量が５１〜９９重量％である、ポリプロピレン系樹脂組成物。
２）前記改質ポリプロピレン系樹脂（Ａ）の２３０℃、２．１６ｋｇ荷重で測定されるメルトフローレートが１ｇ／１０分以上１００ｇ／１０分未満である１）に記載のポリプロピレン系樹脂組成物。
３）前記ポリプロピレン系樹脂（Ｂ）の２３０℃、２．１６ｋｇ荷重で測定されるメルトフローレートが１ｇ／１０分以上１００ｇ／１０分未満である１）または２）に記載のポリプロピレン系樹脂組成物。
４）前記改質ポリプロピレン系樹脂（Ａ）の２００℃、ピストン降下速度１０ｍｍ／分、引き取り速度３ｍ／分の速度で測定されるメルトテンションが０．２ｇｆ以上、２０ｇｆ以下である１）〜３）のいずれか１つに記載のポリプロピレン系樹脂組成物。
５）前記ポリプロピレン系樹脂（Ｂ）の２００℃、ピストン降下速度１０ｍｍ／分、引き取り速度３ｍ／分の速度で測定されるメルトテンションが０．２未満である請求項１）〜４）のいずれか１つに記載のポリプロピレン系樹脂組成物。
６）前記改質ポリプロピレン系樹脂（Ａ）が共役ジエン改質ポリプロピレン系樹脂である請求項１）〜５）のいずれか１つに記載のポリプロピレン系樹脂組成物。
７）前記共役ジエンがイソプレンである６）に記載のポリプロピレン系樹脂組成物。
８）請求項１〜７記載のポリプロピレン系樹脂組成物を射出成形することで得られる成形体。
９）請求項１〜７記載のポリプロピレン系樹脂組成物を射出発泡成形することで得られる発泡成形体。
本発明は、ポリプロピレン系樹脂組成物に関する。本発明のポリプロピレン系樹脂組成物は、改質プロピレン−エチレンランダム共重合体である改質ポリプロピレン系樹脂（Ａ）及び前記改質ポリプロピレン系樹脂（Ａ）に比べ溶融張力が低いポリプロピレン系樹脂（Ｂ）を含有し、（Ａ）成分におけるエチレン成分の含有量は１重量％以上７重量％以下であり、（Ａ）成分と（Ｂ）成分の合計１００重量％に対し（Ａ）成分の含有量が１〜４９重量％、（Ｂ）成分の含有量が５１〜９９重量％である。
【００１９】
＜改質ポリプロピレン系樹脂（Ａ）＞
本発明の改質ポリプロピレン系樹脂（Ａ）は、２３０℃、２．１６ｋｇ荷重の条件にて測定されるメルトフローレートが１ｇ／１０分以上１００ｇ／１０分未満を示し、２００℃、ピストン降下速度１０ｍｍ／分、引き取り速度３ｍ／分で測定されるメルトテンションが０．２ｇｆ以上２０ｇｆ以下である改質プロピレン−エチレンランダム共重合体である。
【００２０】
（Ａ）成分のメルトフローレートが１ｇ／１０分未満の場合、樹脂組成物の流動性が不足して大型金型での射出発泡成形においてショートショットなどの成形不良ならびに金型転写性の悪化による表面性の不良などを起こす場合がある。（Ａ）成分のメルトフローレートが１００ｇ／１０分以上であると、（Ｂ）成分との混合が不十分となったり、射出発泡成形体の耐衝撃性が不十分となる場合がある。（Ａ）成分のメルトフローレートは、金型転写性や成形体の表面性を重視する場合は、２０ｇ／１０分以上、１００ｇ／１０分未満が好ましく、成形体の耐衝撃性を重視する場合は、１ｇ／１０分以上、２０ｇ／１０分未満が好ましい。
【００２１】
ここで、メルトフローレート（以降、「ＭＦＲ」と略す場合がある）とは、ＪＩＳ  Ｋ７２１０：１９９９に準拠し、メルトインデクサーＦ−Ｆ０１（（株）東洋精機製作所製）を用い、２３０℃、２．１６ｋｇ荷重の条件にて、ダイから一定時間に押し出される樹脂量を、１０分間に押し出される樹脂量に換算した値をいう。この換算値は、ＭＦＲ自動演算処理（Ｂ法）によって算出した。計算式は以下の通りである。メルトフローレートが５０ｇ／１０分を超える場合であっても、当方法を適用した。
【００２２】
ＭＦＲ（ｇ／１０分）＝（４２７ｘＬｘρ）／ｔ
Ｌ（試験条件のインターバル）：３（ｃｍ）
ρ（試験温度での溶融密度）：切り取り法により以下の式で算出される値（ｇ／ｃｍ３）、ただし切り取り法が不可能な場合には０．７５（ｇ／ｃｍ３）とした
ρ＝ｍ／（０．７１１ｘＬ）
ｍ：切り取り法により測定される、ピストンが上記インターバルＬを移動して流出した試料の質量（ｇ）
Ｌ：上記インターバルと同じ
ｔ（インターバル移動時間）：実際の測定値（秒）
つまり、切り取り法が適用できる場合には、以下の計算式で算出しても良い。
【００２３】
ＭＦＲ（ｇ／１０分）＝（６００ｘｍ）／ｔ
（Ａ）成分のメルトテンションが０．２ｇｆ未満の場合、樹脂組成物にした際の溶融張力が十分に確保できず、熱成形性（ドローダウン特性、深絞り性）、フィルム成形性（ネックイン）の低下や発泡成形時の発泡セルの破泡による成形不良などを起こす場合がある。（Ａ）成分のメルトテンションが２０ｇｆより大きい場合、成形不良などを起こす場合がある。
【００２４】
本願でメルトテンション（以降、「ＭＴ」と略す場合がある）は以下のように測定する。メルトテンション測定用アタッチメントが装備されており、先端にφ１ｍｍ、長さ１０ｍｍのオリフィスを装着したφ１０ｍｍのシリンダを有するキャピログラフ（（株）東洋精機製作所製）を使用して、２００℃、ピストン降下速度１０ｍｍ／分で降下させた際にダイから吐出されるストランドを、５２０ｍｍ下のロードセル付きプーリーに掛けて３ｍ／分の速度で引き取りながら、ロードセル付きプーリーにかかる荷重を経時的に測定した。荷重のブレがおおよそ安定した後に得られた荷重の最大値と最小値を測定して、それらの平均値をメルトテンションとした。なお、ストランドが破断した場合は測定不能、ロードセル付きプーリーにかかる荷重が感知されないほど低い場合はメルトテンションを０とした。
【００２５】
メルトテンションは、溶融樹脂を変形させるのに要する張力を表すものであるのに対し、メルトフローレートは溶融樹脂の流動性を示す尺度であるため、両者は異なる概念である。
【００２６】
本発明の改質ポリプロピレン系樹脂（Ａ）は、改質プロピレン−エチレンランダム共重合体（ＡＲ）である。該共重合体（ＡＲ）は、前記ＭＦＲ及びＭＴを満たしていれば特に限定しないが、例えば、プロピレン−エチレンランダム共重合体に共役ジエン化合物を反応させることで、プロピレン−エチレンランダム共重合体に分岐構造を導入し、これを高分子量化して得ることができる共役ジエン改質ポリプロピレン系樹脂（Ａ１）や、モノマー重合により長鎖分岐構造とした重合物でも良い。共役ジエン化合物を反応させることで得られる前記共役ジエン改質ポリプロピレン系樹脂（Ａ１）は、プロピレン−エチレンランダム共重合体（ａ）、ラジカル重合開始剤（ｂ）および共役ジエン化合物（ｃ）を溶融混合して得られたものが好ましい。この溶融混合物は、高価な設備を必要とせず、安価に製造できる点で優れている。
【００２７】
図１に示す通り、該共重合体（ＡＲ）は、改質プロピレン−エチレンブロック共重合体（ＡＢ）に比べ、同一ＭＦＲ域におけるメルトテンションに優れている。たとえば、ＭＦＲ４０周辺において、ＭＴ（ＡＲ）＞ＭＴ（ＡＢ）である。そのため、熱成形性（ドローダウン特性、深絞り性）、フィルム成形性（ネックイン）及び発泡成形性（発泡セル安定性）といった加工性に優れる。
【００２８】
また、該共重合体（ＡＲ）は、改質プロピレン単独重合体（ＡＨ）に比べ同ＭＦＲ域におけるメルトテンションは同等であるが、該共重合体（ＡＲ）は前記単独重合体（ＡＨ）よりも機械特性、たとえば耐衝撃性に優れるという特徴がある。後述するように、発泡成形体とした場合の耐衝撃性に優れている。
【００２９】
このように、該共重合体（ＡＲ）は、加工性と機械特性を両立することが出来るという特徴がある。特に、発泡成形に適用した場合、高発泡倍率かつ耐衝撃性に優れた発泡成形体を得ることができる。
【００３０】
＜プロピレン−エチレンランダム共重合体（ａ）＞
改質ポリプロピレン系樹脂（Ａ）を得るために用いられるプロピレン−エチレンランダム共重合体（ａ）は、プロピレンを主成分とする直鎖ポリマーの中に、エチレンを主成分とするコモノマーがランダムに共重合されているような、プロピレン系ポリマーである。本発明において、プロピレン−エチレンランダム共重合体（ａ）は、プロピレンを主成分、エチレンをコモノマーとするランダム共重合体（ａ１）、および／または、プロピレンを主成分、エチレンおよび炭素数４〜１０のα−オレフィンをコモノマーとするランダム共重合体（ａ２）を必須成分とし、さらに任意成分として、プロピレンの単独重合体（ａ３）を含有する混合物であってもよい。
【００３１】
プロピレン−エチレンランダム共重合体（ａ）は、プロピレン成分を５１重量％以上含有している共重合体が好ましく、結晶性、剛性、耐薬品性などの観点からは、プロピレン成分を６０重量％以上含有している共重合体がより好ましく、７０重量％以上がさらに好ましく、８０重量％以上が特に好ましい。
【００３２】
また、プロピレン−エチレンランダム共重合体（ａ）は、耐衝撃性などの観点からは、エチレン成分を１〜７重量％含有しているものが好ましく、エチレン成分を１．５〜５重量％含有しているものがより好ましく、２〜３．５重量％含有しているものがさらにより好ましい。
【００３３】
プロピレン−エチレンランダム共重合体（ａ）は、プロピレンとエチレンに加えて、プロピレンと共重合可能なモノマーを共重合したものであってもよい。そのようなプロピレンと共重合可能なモノマーとしては、例えば、１−ブテン、イソブテン、１−ペンテン、３−メチル−１−ブテン、１−ヘキセン、４−メチル−１−ペンテン、３，４−ジメチル−１−ブテン、１−ヘプテン、３−メチル−１−ヘキセン、１−オクテン、１−デセンなどの４〜１２のα−オレフィン；シクロペンテン、ノルボルネン、テトラシクロ［６，２，１１，８，１３，６］−４−ドデセンなどの環状オレフィン；５−メチレン−２−ノルボルネン、５−エチリデン−２−ノルボルネン、１，４−ヘキサジエン、メチル−１，４−ヘキサジエン、７−メチル−１，６−オクタジエンなどのジエン；塩化ビニル、塩化ビニリデン、アクリロニトリル、酢酸ビニル、アクリル酸、メタクリル酸、マレイン酸、アクリル酸エチル、アクリル酸ブチル、メタクリル酸メチル、無水マレイン酸、スチレン、メチルスチレン、ビニルトルエン、ジビニルベンゼンなどのビニル単量体；などが挙げられる。これらは、単独で使用してもよいし、２種以上を組み合わせて使用してもよい。これらのうち、耐寒性向上、安価等という点で、α−オレフィンが好ましく、１−ブテンがより好ましい。
【００３４】
プロピレン−エチレンランダム共重合体（ａ）の市販品としては、例えば、（株）プライムポリマー製のＪ２２６Ｔ（ＭＦＲ＝２０）、Ｊ２２９Ｅ（ＭＦＲ＝５０）、Ｊ−７２１ＧＲ（ＭＦＲ＝１１）、Ｊ−２０２１ＧＲ（ＭＦＲ＝２２）、Ｊ−２０２３ＧＲ（ＭＦＲ＝２２）、Ｊ−２０４１ＧＡ（ＭＦＲ＝２２）、Ｊ−３０２１ＧＲ（ＭＦＲ＝３３）、Ｆ２２７Ｄ（ＭＦＲ＝７）、Ｆ２１９ＤＡ（ＭＦＲ＝８）、Ｆ３２９ＲＡ（ＭＦＲ＝２５）、Ｆ−７４４ＮＰ（ＭＦＲ＝７）
などが挙げられる。
【００３５】
＜ラジカル重合開始剤（ｂ）＞
改質ポリプロピレン系樹脂（Ａ）を得るために用いられるラジカル重合開始剤（ｂ）としては、一般に過酸化物、アゾ化合物などが挙げられるが、プロピレン−エチレンブロック共重合体（ａ）や共役ジエン化合物（ｃ）からの水素引き抜き能を有するものが好ましい。特に限定されないが、例えば、ケトンパーオキサイド、パーオキシケタール、ハイドロパーオキサイド、ジアルキルパーオキサイド、ジアシルパーオキサイド、パーオキシジカーボネート、パーオキシエステルなどの有機過酸化物が挙げられる。
【００３６】
これらのうち、特に水素引き抜き能が高いものが好ましく、例えば、１，１−ビス（ｔ−ブチルパーオキシ）３，３，５−トリメチルシクロヘキサン、１，１−ビス（ｔ−ブチルパーオキシ）シクロヘキサン、ｎ−ブチル４，４−ビス（ｔ−ブチルパーオキシ）バレレート、２，２−ビス（ｔ−ブチルパーオキシ）ブタンなどのパーオキシケタール、ジクミルパーオキサイド、２，５−ジメチル−２，５−ジ（ｔ−ブチルパーオキシ）ヘキサン、α，α’−ビス（ｔ−ブチルパーオキシ−ｍ−イソプロピル）ベンゼン、ｔ−ブチルクミルパーオキサイド、ジ−ｔ−ブチルパーオキサイド、２，５−ジメチル−２，５−ジ（ｔ−ブチルパーオキシ）−３−ヘキシンなどのジアルキルパーオキサイド、ベンゾイルパーオキサイドなどのジアシルパーオキサイド、ｔ−ブチルパーオキシオクテート、ｔ−ブチルパーオキシイソブチレート、ｔ−ブチルパーオキシラウレート、ｔ−ブチルパーオキシ３，５，５−トリメチルヘキサノエート、ｔ−ブチルパーオキシイソプロピルカーボネート、２，５−ジメチル−２，５−ジ（ベンゾイルパーオキシ）ヘキサン、ｔ−ブチルパーオキシアセテート、ｔ−ブチルパーオキシベンゾエート、ジ−ｔ−ブチルパーオキシイソフタレートなどのパーオキシエステルなどが挙げられる。これらは、単独で使用してもよく、２種以上を組み合わせて使用してもよい。
【００３７】
改質ポリプロピレン系樹脂（Ａ）を得るために用いられるラジカル重合開始剤（ｂ）の添加量としては、プロピレン−エチレンランダム共重合体（ａ）１００重量部に対して、０．０５重量部以上１０重量部以下が好ましく、０．２重量部以上５重量部以下がさらに好ましい。ラジカル重合開始剤の添加量が０．０５重量部未満では、改質が不十分となる場合があり、１０重量部を超えると、改質よりも分子鎖切断が優先してしまい、所望の改質効果が得られない場合がある。
【００３８】
＜共役ジエン化合物（ｃ）＞
改質ポリプロピレン系樹脂（Ａ）を得るために用いられる共役ジエン化合物（ｃ）としては、例えば、ブタジエン、イソプレン、１，３−ヘプタジエン、２，３−ジメチルブタジエン、２，５−ジメチル−２，４−ヘキサジエンなどが挙げられる。これらを単独で使用してもよいし、組み合わせて使用してもよい。これらの中では、安価で取り扱いやすく、反応が均一に進みやすい点から、ブタジエン、イソプレンが好ましい。
【００３９】
共役ジエン化合物（ｃ）の添加量としては、プロピレン−エチレンランダム共重合体（ａ）１００重量部に対して、０．０１重量部以上５重量部以下が好ましく、０．０５重量部以上２重量部以下がさらに好ましい。共役ジエン化合物の添加量が０．０１重量部未満では、改質が不十分となる場合があり、５重量部を超えると、流動性が不充分となる場合がある。
【００４０】
改質ポリプロピレン系樹脂（Ａ）を製造するにあたっては、前記共役ジエン化合物と共重合可能な単量体を、共役ジエン化合物と併用してもよい。そのような共重合可能な単量体としては、例えば、塩化ビニル、塩化ビニリデン、アクリロニトリル、メタクリロニトリル、アクリルアミド、メタクリルアミド、酢酸ビニル、アクリル酸、メタクリル酸、マレイン酸、無水マレイン酸、アクリル酸金属塩、メタクリル酸金属塩、アクリル酸メチル、アクリル酸エチル、アクリル酸ブチル、アクリル酸２−エチルヘキシル、アクリル酸ステアリルなどのアクリル酸エステル、メタクリル酸メチル、メタクリル酸エチル、メタクリル酸ブチル、メタクリル酸２−エチルヘキシル、メタクリル酸ステアリルなどのメタクリル酸エステルなどが挙げられる。
【００４１】
＜改質ポリプロピレン系樹脂（Ａ）の製造に関する条件＞
改質ポリプロピレン系樹脂（Ａ）を製造する際には、ラジカル重合開始剤（ｂ）の添加量を、共役ジエン化合物（ｃ）の添加量の０．１倍以上、１０倍以下（重量基準）とすると、共役ジエン改質ポリプロピレン系樹脂（Ａ１）のメルトフローレートを１以上、８０未満の範囲に比較的容易に調整することができる。ラジカル重合開始剤（ｂ）の添加量は、好ましくは共役ジエン化合物（ｃ）の添加量の０．５倍以上、７．５倍以下であり、より好ましくは０．７５倍以上、５倍以下である。
【００４２】
改質ポリプロピレン系樹脂（Ａ）を得るために、プロピレン−エチレンランダム共重合体（ａ）、ラジカル重合開始剤（ｂ）、および共役ジエン化合物（ｃ）を反応させるための装置としては、ロール、コニーダー、バンバリーミキサー、ブラベンダー、単軸押出機、２軸押出機などの混練機、２軸表面更新機、２軸多円板装置などの横型撹拌機、ダブルヘリカルリボン撹拌機などの縦型撹拌機、などが挙げられる。これらのうち、混練機を使用することが好ましく、特に押出機が生産性の点から好ましい。
【００４３】
改質ポリプロピレン系樹脂（Ａ）を得るために、プロピレン−エチレンランダム共重合体（ａ）、ラジカル重合開始剤（ｂ）、および共役ジエン化合物（ｃ）を混合および混練（撹拌）する順序または方法には、特に制限はない。プロピレン−エチレンブロック共重合体（ａ）、ラジカル重合開始剤（ｂ）、および共役ジエン化合物（ｃ）を混合したのち溶融混練（撹拌）してもよいし、プロピレン−エチレンブロック共重合体（ａ）を溶融混練（撹拌）した後、ラジカル重合開始剤（ｂ）および共役ジエン化合物（ｃ）を同時にあるいは別々に、一括してあるいは分割して混合してもよい。混練（撹拌）機の温度は１３０〜３００℃であることが、プロピレン−エチレンブロック共重合体（ａ）が溶融し、かつ熱分解しないという点で好ましい。また、混練（撹拌）時間は、一般に１〜６０分が好ましい。
【００４４】
以上のようにして、改質ポリプロピレン系樹脂（Ａ）を製造することができる。製造される改質ポリプロピレン系樹脂（Ａ）の形状、大きさに制限はなく、ペレット状でもよい。
【００４５】
＜ポリプロピレン系樹脂（Ｂ）＞
本発明のポリプロピレン系樹脂（Ｂ）は、２３０℃、２．１６ｋｇ荷重の条件にて測定されるメルトフローレートが１ｇ／１０分以上１００ｇ／１０分未満を示す。ただし、改質されたプロピレン系共重合体は、ポリプロピレン系樹脂（Ｂ）の範疇に含まれるものではない。
【００４６】
（Ｂ）成分のメルトフローレートが１ｇ／１０分未満の場合、射出成形体を製造する際に、金型キャビティのクリアランスが例えば１〜２ｍｍ程度の薄肉部分を有する場合、比較的低圧力で溶融樹脂を金型内に充填することが難しくなり、連続して安定した射出成形を実施できなくなる場合がある。（Ｂ）成分のメルトフローレートが１００ｇ／１０分以上であると、流動性が過剰なため、射出成形が不安定になりやすい傾向がある。（Ｂ）成分のメルトフローレートは、３ｇ／１０分以上、７０ｇ／１０分以下がより好ましく、５ｇ／１０分以上、７０ｇ／１０分未満がさらに好ましい。なお、メルトフローレートの測定条件は上述のものと同様である。
【００４７】
＜ポリプロピレン系樹脂組成物＞
本発明のポリプロピレン系樹脂組成物は、上述した改質ポリプロピレン系樹脂（Ａ）と、ポリプロピレン系樹脂（Ｂ）を組み合わせて用いることである。本発明のポリプロピレン系樹脂組成物は、耐衝撃性に優れ、かつ良好な発泡状態を有する射出発泡成形体を与えることができる。そのような射出発泡成形体を得るには、両成分は、（Ａ）成分の含有量より（Ｂ）成分の含有量が多くなるように配合される。具体的には、（Ａ）成分と（Ｂ）成分の合計１００重量％に対し（Ａ）成分の含有量は１〜４９重量％、（Ｂ）成分の含有量は５１〜９９重量％である。この範囲において、耐衝撃性に優れ、かつ良好な発泡状態を有する射出発泡成形体を得ることができる。耐衝撃性の観点から、（Ａ）成分の含有量は、好ましくは１〜２５重量％、より好ましくは３〜２５重量％、さらに好ましくは、５〜２０重量％である。
【００４８】
また、（Ｂ）成分のＭＦＲに応じて（Ａ）成分のＭＦＲならびに含有量の好適な範囲は変動し得る。たとえば、（Ｂ）成分のＭＦＲが８ｇ／１０分未満の場合、流動性の観点から（Ａ）成分のＭＦＲは好ましくは２０ｇ／１０分以上、より好ましくは４０ｇ／１０分以上であり、その中でも、（Ａ）成分のＭＦＲが２０ｇ／１０分未満の場合、流動性の不足により金型転写性の悪化などの不具合が発生することがある。また、（Ｂ）成分のＭＦＲが前記のように８ｇ／１０分未満の場合、（Ａ）成分の添加量は、５〜４９重量％が好ましく、１０〜３５重量％がより好ましい。
【００４９】
本発明のポリプロピレン系樹脂組成物が示すメルトフローレートは限定されないが、８ｇ／１０分以上８０ｇ／１０分未満であることが好ましい。このメルトフローレートは前述した条件で測定される。前記ポリプロピレン系樹脂組成物のメルトフローレートがこの範囲内にあると、前記ポリプロピレン系樹脂組成物が射出発泡成形に適した流動性を持ち、かつ射出発泡成形後に高い耐衝撃性能を有する成形体を得ることができる。
【００５０】
ポリプロピレン系樹脂組成物のメルトフローレートは、各成分を十分に溶融混練した後に測定される数値であり、共役ジエン改質ポリプロピレン系樹脂（Ａ）、ポリプロピレン系樹脂（Ｂ）それぞれが示すメルトフローレートと、各成分の配合量などに依拠して、容易に調整することができる。
【００５１】
＜発泡剤（Ｃ）＞
本発明のポリプロピレン系樹脂組成物は、通常、発泡剤を含有する。本発明で使用できる発泡剤としては、射出発泡成形に通常使用できるものであれば特に制限なく使用することができ、化学発泡剤、物理発泡剤のいずれであってもよい。
【００５２】
化学発泡剤は、樹脂成分と予め混合してから押出機や射出成形機に供給され、シリンダ内で分解して炭酸ガス等の気体を発生するものである。化学発泡剤としては特に限定されないが、例えば、重炭酸ナトリウム、炭酸アンモニウム等の無機系化学発泡剤や、アゾジカルボンアミド、Ｎ，Ｎ’−ジニトロソペンタメチレンテトラミン等の有機系化学発泡剤が挙げられる。これらは単独で使用してもよいし、２種以上混合して使用してもよい。
【００５３】
物理発泡剤は、押出機や射出成形機のシリンダ内の溶融樹脂に対し、ガス状または超臨界流体として注入され、分散または溶解されるもので、金型内に射出後、圧力開放されることによって発泡剤として機能するものである。物理発泡剤としては特に限定されないが、例えば、プロパン、ブタン等の脂肪族炭化水素類、シクロブタン、シクロペンタン等の脂環式炭化水素類、クロロジフルオロメタン、ジクロロメタン等のハロゲン化炭化水素類、窒素、炭酸ガス、空気等の無機ガスなどが挙げられる。これらは単独で使用してもよいし、２種以上混合して使用してもよい。
【００５４】
これらの発泡剤の中では、通常の押出機や射出成形機で安全に使用でき、均一微細な気泡が得られやすいものとして、化学発泡剤としては無機系化学発泡剤、物理発泡剤としては窒素、炭酸ガス、空気等の無機ガスが好ましい。これらの発泡剤には、射出発泡成形体の気泡を安定的に均一微細にするために、必要に応じて、例えば、クエン酸のような有機酸等の発泡助剤や、タルク、炭酸リチウムのような無機微粒子等の造核剤を添加してもよい。通常、上記無機系化学発泡剤は、取扱性、貯蔵安定性、ポリプロピレン系樹脂への分散性の点から、該発泡剤の濃度が１０〜７５重量％のポリオレフィン系樹脂のマスターバッチを作製したうえで使用されるのが好ましい。
【００５５】
本発明における発泡剤の使用量は、最終製品の発泡倍率と発泡剤の種類や成形時の樹脂温度によって適宜設定することができる。例えば、無機系化学発泡剤は、本発明のポリプロピレン系樹脂組成物１００重量部に対して、好ましくは０．５重量部以上３０重量部以下、さらに好ましくは１重量部以上２０重量部以下の範囲で使用される。無機系化学発泡剤をこの範囲で使用することにより、発泡倍率が２倍以上、かつ、均一微細気泡の射出発泡成形体を経済的かつ容易に得ることができる。一方、物理発泡剤は、ポリプロピレン系樹脂組成物１００重量部に対して、好ましくは０．０５重量部以上１０重量部以下、より好ましくは０．１重量部以上５重量部以下の範囲で、射出成形機に供給して使用される。
【００５６】
＜その他の添加剤＞
本発明のポリプロピレン系樹脂組成物は、必要に応じて、本発明の効果を損なわない範囲で、（Ａ）成分と（Ｂ）成分のいずれにも該当しないポリプロピレン系樹脂の他、高密度ポリエチレン系樹脂、高圧法低密度ポリエチレン系樹脂、線状低密度ポリエチレン系樹脂、エチレン−α−オレフィン共重合体、オレフィン系エラストマー、スチレン系エラストマー、その他の熱可塑性樹脂をさらに含有するものであってもよい。
【００５７】
また、本発明のポリプロピレン系樹脂組成物は、必要に応じて、本発明の効果を損なわない範囲で、酸化防止剤、金属不活性剤、燐系加工安定剤、紫外線吸収剤、紫外線安定剤、蛍光増白剤、金属石鹸、制酸吸着剤などの安定剤、架橋剤、連鎖移動剤、核剤、可塑剤、滑材、充填材、強化材、顔料、染料、難燃剤、帯電防止剤などの添加剤をさらに含有するものであってもよい。
【００５８】
＜射出発泡成形体＞
また、本発明は、前記ポリプロピレン系樹脂組成物の射出発泡成形体にも関する。
【００５９】
本発明の射出発泡成形体の発泡倍率は、好ましくは１．５倍以上８倍以下、さらに好ましくは２倍以上５倍以下、最も好ましくは２倍以上４倍以下である。発泡倍率が２倍未満では、軽量性が得られ難い傾向があり、８倍を超える場合には、剛性の低下が著しくなる傾向がある。
【００６０】
＜射出発泡成形方法＞
本発明の射出発泡成形体を製造するために使用できる射出発泡成形方法としては特に限定されず、公知の方法を適用することができる。その際の具体的な成形条件は、ポリプロピレン系樹脂組成物のメルトフローレート、メルトテンション、成形機の種類、金型の形状などを考慮して適宜決定することができる。一例として、樹脂温度としては好ましくは１７０〜３００℃、さらに好ましくは１９０〜２７０℃、金型温度としては好ましくは１０〜１００℃、さらに好ましくは２０〜８０℃が例示される。また、成形サイクル１〜１２０分、射出速度１０〜３００ｍｍ／秒、射出圧１０〜２００ＭＰａ等の条件で行うことが好ましい。
【実施例】
【００６１】
以下に、実施例によって本発明をより詳しく説明するが、本発明は、これらによって何ら制限されるものではない。
実施例および比較例において、各種の評価方法に用いられた試験法および判定基準は、次の通りである。
【００６２】
（１）メルトフローレート（ＭＦＲ）
ＪＩＳ  Ｋ７２１０：１９９９に準拠し、メルトインデクサーＦ−Ｆ０１（（株）東洋精機製作所製）を用い、２３０℃、２．１６ｋｇ荷重の条件にて、ダイから一定時間に押し出される樹脂量を、１０分間に押し出される樹脂量に換算した。なお、前記一定時間は、メルトフローレートが３．５ｇ／１０分以上１０ｇ／１０分未満の場合は６０秒間、１０ｇ／１０分以上２５ｇ／１０分未満の場合は３０秒間、２５ｇ／１０分以上５０ｇ／１０分未満の場合は１５秒間、５０ｇ／１０分以上１００ｇ／１０分未満の場合は５秒間、１００ｇ／１０分以上の場合は３秒間とした。
【００６３】
（２）メルトテンション（ＭＴ）
メルトテンション測定用アタッチメントが装備されており、先端にφ１ｍｍ、長さ１０ｍｍのオリフィスを装着したφ１０ｍｍのシリンダを有するキャピログラフ（（株）東洋精機製作所製）を使用して、２００℃、ピストン降下速度１０ｍｍ／分で降下させた際にダイから吐出されるストランドを、３７０ｍｍもしくは５２０ｍｍ下のロードセル付きプーリーに掛けて３ｍ／分の速度で引き取りながら、ロードセル付きプーリーにかかる荷重を経時的に測定した。荷重のブレがおおよそ安定した後に得られた荷重の最大値と最小値を測定して、それらの平均値をメルトテンションとした。なお、ストランドが破断した場合は測定不能、ロードセル付きプーリーにかかる荷重が感知されないほど低い場合はメルトテンションを０とした。
【００６４】
（３）デュポン衝撃試験
デュポン衝撃試験機（安田精機製作所製）を使用し、定落下重量によるステアケース法により５０％破壊高さを求め、そのときの荷重からエネルギー値を計算した。落下荷重は３００ｇ、７００ｇ、もしくは１０００ｇとし、エネルギー値の計算はＪＩＳ−Ｋ−７２１１に準じて行った。
【００６５】
（４）発泡体のセル状態の目視評価
射出成形機（ニイガタマシンテクノ製ＭＤ３５０Ｓ−IV）をもちいて、以下の成形条件で、以下の評価用金型内に、完全に樹脂組成物が充填する最小の充填圧力で射出成形した。
・樹脂温度：２００℃
・金型温度：４０℃
・射出速度：１００ｍｍ／ｓｅｃ
・使用金型：底面センター１点ピンゲートの箱型金型、底面形状：１９０ｍｍｘ１９０ｍｍ、側面形状（台形形状）：１９０ｍｍ（底面側）〜２２０ｍｍ（反底面側）ｘ１００ｍｍ、ただし底面のみがコアバックし、側面はコアバックしない
・キャビティクリアランスｔ０：１．５ｍｍ
・キャビティクリアランスｔ１：２．１ｍｍ
・キャビティクリアランスｔ２：設定発泡倍率が３倍もしくは２倍となるように設定した
発泡倍率を３倍とした場合の射出発泡成形については、以下の手順で実施した。
【００６６】
発泡剤を含む組成物を、所定のシリンダ温度に設定された射出成形機に供給し、適切な背圧で溶融混練した後、所定の温度に温調した底面部のキャビティクリアランスがｔ０の金型中に、所定の射出速度で射出充填した。射出充填完了直後（設定保持時間が０秒）に、可動型を底面部のキャビティクリアランスｔ１まで後退させ、キャビティ内の樹脂を発泡させた（第一発泡工程）。次に、前記金型底面のクリアランスｔ１の状態で所定の設定時間（６秒）保持した後、さらに成形体が所望の厚み（発泡倍率）となるように再度可動型を底面部のキャビティクリアランスｔ２まで後退させて再度発泡を行った（第二発泡工程）。発泡完了後、発泡樹脂を冷却、固化させ射出発泡成形体を取り出した。
【００６７】
発泡倍率を２倍とした場合の射出発泡成形については、キャビティクリアランスｔ２を変更したほかは、上記と同様に実施した。
成形品採取に当たっては、射出状態の安定性を保証するためにパージ（材料切り替え）後の４ショットを捨てて続く７ショットを採取した。成形体外観を目視で観察した。発泡状態は、以下の基準で評価した。
○：試験サンプルの中で、発泡性が良好なもの
△：○と×との中間
×：試験サンプルの中で、最も発泡性が劣るもの。
【００６８】
＜共役ジエン改質ポリプロピレン系樹脂の作製＞
（製造例１）
表１に従い、（ａ）線状ポリプロピレン系樹脂としてメルトフローレート５０ｇ／１０分のエチレン成分の含有量が２．５重量％のエチレン・プロピレンランダム重合体（ａ−１）１００重量部を、ホッパーから７０ｋｇ／時、（ｂ）ラジカル重合開始剤としてｔ−ブチルパーオキシイソプロピルモノカーボネートを定量ポンプを用いて１．１重量部（０．７７ｋｇ／時の速度）で４６ｍｍφ二軸押出機（Ｌ／Ｄ＝６２）に供給して、シリンダ温度２００℃で溶融混練し、途中に設けた圧入部より、（ｃ）共役ジエン化合物としてイソプレンモノマーを、定量ポンプを用いて０．３６重量部（０．２５２ｋｇ／時の速度）で供給し、前記二軸押出機中で溶融混練することにより、共役ジエン改質ポリプロピレン系樹脂（Ａ−１）のペレットを得た。ＭＦＲ＝４０ｇ／１０分であった。
【００６９】
（製造例２）
表１に従い、（ａ）線状ポリプロピレン系樹脂としてメルトフローレート４５ｇ／１０分のエチレン・プロピレンブロック重合体（ａ−２）、（ｃ）共役ジエン化合物としてイソプレンの供給量を０．４３重量部に変更した以外は、製造例１と同様にして、共役ジエン改質ポリプロピレン系樹脂（Ａ−２）を得た。ＭＦＲ＝４０ｇ／１０分であった。
【００７０】
（製造例３）
表１に従い、（ａ）線状ポリプロピレン系樹脂としてメルトフローレート４５ｇ／１０分のポリプロピレン単独重合体（ａ−３）、（ｃ）共役ジエン化合物としてイソプレンの供給量を０．４２重量部に変更した以外は、製造例１と同様にして、共役ジエン改質ポリプロピレン系樹脂（Ａ−３）を得た。ＭＦＲ＝４０ｇ／１０分であった。
【００７１】
（製造例４）
表１に従い、（ｃ）共役ジエン化合物としてイソプレンの供給量を０．４０重量部に変更した以外は、製造例３と同様にして、共役ジエン改質ポリプロピレン系樹脂（Ａ−４）を得た。ＭＦＲ＝６０ｇ／１０分であった。
【００７２】
（製造例５）
表１に従い、（ａ）線状ポリプロピレン系樹脂としてメルトフローレート２５ｇ／１０分のエチレン成分の含有量が１５重量％のエチレン・プロピレンランダム共重合体（ａ−５）、（ｂ）ラジカル重合開始剤としてｔ−ブチルパーオキシイソプロピルモノカーボネートを１．０重量部、（ｃ）共役ジエン化合物としてイソプレンの供給量を０．４０重量部に変更した以外は、製造例１と同様にして、共役ジエン改質ポリプロピレン系樹脂（Ａ−５）を得た。ＭＦＲ＝３ｇ／１０分であった。
【００７３】
【表１】
2020007547.tif 000002
【００７４】
＜ポリプロピレン系樹脂＞
ポリプロピレン系樹脂（Ｂ）として使用した、プロピレン−エチレンブロック共重合体を、表２に示した。
【００７５】
【表２】
2020007547.tif 000003
【００７６】
（実施例１〜４）
＜ポリプロピレン系樹脂組成物および射出発泡成形体の作製＞
共役ジエン改質ポリプロピレン系樹脂（Ａ）、ポリプロピレン系樹脂（Ｂ）、発泡剤（Ｃ）、着色剤（Ｄ）としてのカラーマスターバッチとをドライブレンドして樹脂組成物を製造し、射出発泡成形に供した。
【００７７】
（Ａ）と（Ｂ）の種類と使用量（重量部）を表３に示す。ここでの樹脂組成物は、（Ａ）と（Ｂ）（合計１００重量部）以外に、（Ｃ）としてＥＥ２５Ｃ（永和化成製）を６重量部、（Ｄ）としてダイカラーＰＰ−Ｍ７７２５５（ブラック）（大日精化製）を３重量部含有するものである。得られた結果を表３に示す。
【００７８】
＜射出発泡成形体の発泡性評価＞
上の射出発泡成形について、前記した発泡性評価の項目に従い評価した。
【００７９】
（比較例１〜８）
表３に示す種類・組成比にて、実施例１と同様にして、ドライブレンド、射出発泡成形、評価を実施した。得られた結果を表３に示す。
【００８０】
【表３】
2020007547.tif 000004
【００８１】
比較例１は、発泡倍率として２及び３倍発泡を設定し、（Ａ）を用いない場合であるが、３倍発泡とした場合発泡性が不足し、満足な発泡が出来ないことが分かる。耐衝撃性については、評価に値する発泡体が得られなかったため、評価できなかった。
【００８２】
また、発泡倍率として２倍発泡を設定した場合であるが、（Ａ）を用いなくても２倍発泡そのものは可能ではあるが、実施例１〜４及び比較例２〜４、６である（Ａ）を用いた場合のほうが、２倍発泡が可能であることはもちろん、その発泡性が優れる傾向があることが分かる。実施例１〜４においては発泡性に加え、耐衝撃性にも優れる傾向があることが分かる。
【００８３】
比較例２〜６から、ブロック重合体やプロピレン単独重合体を改質したものを用いた場合でも、条件を選べば２倍発泡や３倍発泡が可能性であるが、実施例１〜４と比較して、２倍発泡や３倍発泡における耐衝撃性が劣ることが分かる。
【００８４】
本発明の、実施例１〜４に見るように、（Ａ）として、エチレン成分の含有量が１重量％以上７重量％以下のランダムポリプロピレン系樹脂を改質したものを用いた場合は、比較性２〜８に比べて、発泡性及び耐衝撃性が改善される傾向があることが分かる。
【図１】
2020007547.tif 000005